(57)【要約】【課題】  酸化劣化が抑制されていることから、成形品外観、性能に優れる製品とすることが可能となる超高分子量ポリエチレンパウダーを提供する。【解決手段】  ＪＩＳ  Ｚ８８０１に規定の篩（目開き；７１０μｍ、５００μｍ、４２５μｍ、３００μｍ、２１２μｍ、１５０μｍ、１０６μｍ、７５μｍ、５３μｍ）により分級し、粒子の重量と粒径（目開き）の相関を示す粒子重量−粒径の積分曲線における５０重量％の粒径として示されるメジアン径が５０μｍ以上３００μｍ以下、全反射法によるＬ＊ａ＊ｂ＊表色系におけるＬ＊が９６以上、ａ＊が−１以上１以下、ｂ＊が−１以上１以下であることを特徴とする超高分子量ポリエチレンパウダー。【選択図】  なし【特許請求の範囲】
【請求項１】
ＪＩＳ  Ｚ８８０１に規定の篩（目開き；７１０μｍ、５００μｍ、４２５μｍ、３００μｍ、２１２μｍ、１５０μｍ、１０６μｍ、７５μｍ、５３μｍ）により分級し、粒子の重量と粒径（目開き）の相関を示す粒子重量−粒径の積分曲線における５０重量％の粒径として示されるメジアン径が５０μｍ以上３００μｍ以下、ＪＩＳ  Ｚ８７８１−４：２０１３に準拠したＬ＊ａ＊ｂ＊表色系におけるＬ＊が９６以上、ａ＊が−１以上１以下、ｂ＊が−１以上１以下であることを特徴とする超高分子量ポリエチレンパウダー。
【請求項２】
請求項１に記載の粒子重量−粒径の積分曲線における、５０重量％の粒径φ５０と８４重量％の粒径φ８４によりｌｏｇ（φ８４／φ５０）として定義される標準偏差（σ）が０．１５以下であることを特徴とする、請求項１に記載の超高分子量ポリエチレンパウダー。
【請求項３】
ゲル・パーミエイション・クロマトグラフィにより標準ポリエチレン換算として測定される重量平均分子量が１００万以上、分子量分布が４未満、示差走査型熱量測定装置による１ｓｔスキャンで測定される融点が１４０℃以上の超高分子量ポリエチレンを含むことを特徴とする請求項１又は２に記載の超高分子量ポリエチレンパウダー。
【請求項４】
少なくとも下記（１）及び（２）の工程を経ることを特徴とする超高分子量ポリエチレンパウダーの製造方法。
（１）工程；エチレンのスラリー重合を行い、超高分子量ポリエチレンパウダースラリーを製造する重合工程。
（２）工程；超高分子量ポリエチレンパウダースラリーを濾過器に移送し、溶媒と超高分子量ポリエチレンパウダーの濾別後、４０℃以下の不活性ガスを濾過器内に流通し、超高分子量ポリエチレンパウダーを乾燥する工程。
【請求項５】
濾過器における不活性ガスの流入口と排出口が、濾布面に対して対向方向にあり、不活性ガスが濾布を透過する、ことを特徴とする請求項４に記載の超高分子量ポリエチレンパウダーの製造方法。
【発明の詳細な説明】
【技術分野】
【０００１】
本発明は、超高分子量ポリエチレンパウダーに関するものであり、さらに詳細には、製造時等における乾燥工程等における酸化・劣化による着色が抑制され、成形品外観、性能に優れる製品を提供することが可能となる超高分子量ポリエチレンパウダーに関するものである。
【背景技術】
【０００２】
従来、超高分子量ポリエチレンは、その粘度平均分子量（Ｍｖと略記する場合がある。）が１００万〜７００万に達するため、通常のポリエチレンにはない耐衝撃性、自己潤滑性、耐薬品性、寸法安定性、軽量性、食品安定性等に優れるという効果を有することから、エンジニアリングプラスチックに匹敵する物性を有するものとして、射出成形、押出成形、圧縮成形等の各種成形法によって成形され、ライニング材、食品工業のライン部品、機械部品、スポーツ用品等の用途に用いられている。
【０００３】
しかし、通常のチーグラー触媒によって製造された超高分子量ポリエチレンは、重量平均分子量（Ｍｗと略記する場合がある。）と数平均分子量（Ｍｎと略記する場合がある。）との比（分子量分布（Ｍｗ／Ｍｎと略記する場合がある）が５より大きく、超高分子量成分と低分子量成分が大量に混在した分子量分布の非常に大きいものであった。そして、超高分子量成分は成形体とする際の成形加工性を低下させるという悪影響を有していた。また、その一方で低分子量成分は、耐摩耗性等の機械物性を低下させたり、繊維にした場合に分子鎖末端数が増え、結晶化を阻害することにより、繊維の強度を下げる要因となる等、超高分子量ポリエチレンの特性を低下させる要因となっていた。
【０００４】
これらを解決する手段として、メタロセン系触媒を用いることにより分子量分布が、３．０以下である超高分子量ポリエチレンが提案されている（例えば特許文献１参照。）。
【０００５】
そして、チーグラー触媒、メタロセン系触媒による超高分子量ポリエチレンの重合は、スラリー重合によるのが一般的であるため、ポリエチレンパウダーと溶媒の分離工程及び乾燥・回収工程が必要となる。その際、乾燥・回収工程においては、短時間で効率よく乾燥させるため、温風を吹き込むか、あるいは溶媒を含んだ状態の超高分子量ポリエチレンパウダーを加熱乾燥することが一般的である。
【先行技術文献】
【特許文献】
【０００６】
【特許文献１】特開平０９−２９１１１２号公報
【発明の概要】
【発明が解決しようとする課題】
【０００７】
一般的なポリエチレンは１３０〜２００℃程度で加熱・融解し、それを成形して使用される。その際の加熱温度が高ければ酸化による劣化が起こりやすくなる。分子量が１００万以上である超高分子量ポリエチレンは、その分子量の高さゆえに融解しても加工困難なことが多い。そのため、通常のポリエチレンと比較して高めの温度で成形加工されることも多く、酸化による黄変が発生しやすいものとなる。
【０００８】
溶融加工時における酸化劣化抑制には、酸化防止剤の添加という方法が一般的ではあるが、通常の超高分子量ポリエチレンを溶融混錬によりペレット化を行うことは困難であり、パウダー状とすることが一般的である。
【０００９】
そして、このような超高分子量ポリエチレンパウダーと酸化防止剤とを均一に混合することは困難であるため、超高分子量ポリエチレンパウダーとして可能な限り熱履歴の影響を受けていない、着色が無い状態とすることが望まれていた。
【００１０】
そこで、本発明では、製造時等の乾燥工程等における酸化による着色が抑制され、成形品外観、性能に優れる製品を提供することが可能となる超高分子量ポリエチレンパウダーおよびその製造方法を提供するものである。
【課題を解決するための手段】
【００１１】
本発明者等は、上記課題を解決するために鋭意検討した結果、特定の粒径、色相を有する超高分子量ポリエチレンパウダーが、成形品外観、性能に優れる製品を提供することが可能となることを見出し、本発明を完成させるに至った。
【００１２】
すなわち、本発明は、ＪＩＳ  Ｚ８８０１に規定の篩（目開き；７１０μｍ、５００μｍ、４２５μｍ、３００μｍ、２１２μｍ、１５０μｍ、１０６μｍ、７５μｍ、５３μｍ）により分級し、粒子の重量と粒径（目開き）の相関を示す粒子重量−粒径の積分曲線における５０重量％の粒径として示されるメジアン径が５０μｍ以上３００μｍ以下、ＪＩＳ  Ｚ８７８１−４：２０１３に準拠したＬ＊ａ＊ｂ＊表色系におけるＬ＊が９６以上、ａ＊が−１以上１以下、ｂ＊が−１以上１以下である超高分子量ポリエチレンパウダー及びその製造方法に関するものである。
【００１３】
以下に、本発明を詳細に説明する。
【００１４】
本発明の超高分子量ポリエチレンパウダーは、メジアン径が５０μｍ以上３００μｍ以下であり、Ｌ＊ａ＊ｂ＊表色系におけるＬ＊が９６以上、ａ＊が−１以上１以下、ｂ＊が−１以上１以下の超高分子量ポリエチレンパウダーである。
【００１５】
本発明の超高分子量ポリエチレンパウダーは、メジアン径が５０μｍ以上３００μｍ以下のものであり、メジアン径が５０μｍ未満である場合、パウダーの生産効率に劣るばかりか、パウダー特性が悪く、成形加工性にも劣るパウダーとなる。一方、メジアン径が３００μｍを超える場合、乾燥効率が著しく悪化することからパウダーは色相に劣ったり、乾燥が不十分なものとなる。そして、本発明におけるメジアン径は、ＪＩＳ  Ｚ８８０１に規定の篩（目開き；７１０μｍ、５００μｍ、４２５μｍ、３００μｍ、２１２μｍ、１５０μｍ、１０６μｍ、７５μｍ、５３μｍ）により超高分子量ポリエチレンパウダーを分級し、それぞれの篩上の粒子の重量と篩の目開きとの相関を示す粒子重量−粒径の積分曲線とし、該積分曲線における５０重量％の粒径をメジアン径とするものである。
【００１６】
そして、本発明の超高分子量ポリエチレンパウダーにおいては、均一な乾燥を可能とし、乾燥ムラ、着色ムラの小さい超高分子量ポリエチレンパウダーとなることから、粒度分布は小さいものであることが好ましく、特に、上記の積分曲線における５０重量％の粒径φ５０と８４重量％の粒径φ８４によりｌｏｇ（φ８４／φ５０）として定義される標準偏差（σ）が０．１５以下であるものが好ましい。
【００１７】
本発明の超高分子量ポリエチレンパウダーは、白色の指標として示されるＬ＊ａ＊ｂ＊表色系において、Ｌが９６以上、ａが−１以上１以下、ｂが−１以上１以下であるものである。なお、該Ｌ＊ａ＊ｂ＊表色系は、ＪＩＳ  Ｚ８７８１−４：２０１３を準拠するものであり、Ｌ＊は明度、ａ＊は色相、ｂ＊は彩度を表わすものである。超高分子量ポリエチレンパウダーが、Ｌ＊、ａ＊またはｂ＊のいずれかが上記範囲を外れるものである場合、白色度、色相に劣るものであり、品質に課題を有するものとなりやすいものである。該Ｌ＊ａ＊ｂ＊表色系は、例えば積分球測定法による全反射測定として測定することができる。
【００１８】
本発明の超高分子量ポリエチレンパウダーとしては、エチレンの単独重合体パウダーのみならず他のα−オレフィンとの共重合体パウダーであってもよく、該超高分子量ポリエチレンパウダーは、単独重合体パウダーのみならず共重合体パウダーも含む意味で用いられる。
【００１９】
本発明の超高分子量ポリエチレンパウダーは、一般的にはスラリー重合法によって得られ、その際に用いる溶媒としては、一般に用いられている有機溶媒であればいずれでもよく、例えばベンゼン、トルエン、キシレン、ペンタン、ヘキサン、ヘプタン等が挙げられ、プロピレン、１−ブテン、１−オクテン、１−ヘキセンなどのオレフィンを溶媒として用いることもできる。また、共重合体としてはエチレ−プロピレン共重合体、エチレン−１−ブテン共重合体、エチレン−４−メチル−１−ペンテン共重合体、エチレン−１−ヘキセン共重合体、エチレン−１−オクテン共重合体等のエチレン−α−オレフィン共重合体である。
【００２０】
本発明の超高分子量ポリエチレンパウダーは、超高分子量ポリエチレンを含んでなるものであり、該超高分子量ポリエチレンとしては、ゲル・パーミエイション・クロマトグラフィ（ＧＰＣと略記する場合がある。）により標準ポリエチレン換算として測定されるＭｗが１００万以上のものであることが好ましく、Ｍｗ／Ｍｎが４未満のものであることが好ましい。そして、このような超高分子量ポリエチレンとしては、メタロセン系触媒による超高分子量ポリエチレンであることが好ましい。
【００２１】
また、該超高分子量ポリエチレンとしては、示差走査型熱量計（ＤＳＣと略記する場合がある。）測定において、１ｓｔスキャンを昇温速度１０℃／ｍｉｎで実施した際の融点が１４０℃以上となるものであることが好ましく、特により優れた機械的特性、耐摩耗性を発現するものとなることから、１４３℃以上であることが好ましい。
【００２２】
本発明の超高分子量ポリエチレンパウダーの製造方法としては、該超高分子量ポリエチレンパウダーが得られる限り如何なる方法を用いてもよく、中でも、濾過工程と乾燥工程の１つの機器内で行うことにより、搬送の際に着色原因となる酸素との接触、含有を抑制することが可能となることから、例えば、少なくとも下記（１）及び（２）の工程を経る超高分子量ポリエチレンパウダーの製造方法を挙げることができる。
（１）工程；エチレンのスラリー重合を行い、超高分子量ポリエチレンパウダースラリーを製造する重合工程。
（２）工程；超高分子量ポリエチレンパウダースラリーを濾過器に移送し、溶媒と超高分子量ポリエチレンパウダーの濾別後、４０℃以下の不活性ガスを濾過器内に流通し、超高分子量ポリエチレンパウダーを乾燥する工程。
【００２３】
該（１）工程の超高分子量ポリエチレンパウダースラリーを製造する重合工程としては、特に制限はなく、例えば遷移金属化合物（Ａ）、脂肪族塩にて変性した有機変性粘土（Ｂ）及び有機アルミニウム化合物（Ｃ）より得られるメタロセン系触媒を用い、エチレン、α−オレフィンを溶媒中でスラリー重合する方法を用いることできる。
【００２４】
そして、該メタロセン系触媒を構成する該遷移金属化合物（Ａ）としては、シクロペンタジエニル基とアミノ基を有するフルオレニル基で遷移金属をサンドイッチする構造をとると共に、架橋した構造を有する遷移金属化合物を挙げることができ、その具体例として、例えばジフェニルシランテトライル（シクロペンタジエニル）（２−（ジメチルアミノ）−９−フルオレニル）ジルコニウムジクロライド、ジフェニルシランテトライル（シクロペンタジエニル）（２，７−ビス（ジメチルアミノ）−９−フルオレニル）ジルコニウムジクロライド、ジフェニルシランテトライル（シクロペンタジエニル）（２−（ジエチルアミノ）−９−フルオレニル）ジルコニウムジクロライド、ジフェニルシランテトライル（シクロペンタジエニル）（２，７−ビス（ジエチルアミノ）−９−フルオレニル）ジルコニウムジクロライド、ジフェニルメチレン（シクロペンタジエニル）（２−（ジメチルアミノ）−９−フルオレニル）ジルコニウムジクロライド、ジフェニルメチレン（シクロペンタジエニル）（２，７−ビス（ジメチルアミノ）−９−フルオレニル）ジルコニウムジクロライド、ジフェニルメチレン（シクロペンタジエニル）（２−（ジエチルアミノ）−９−フルオレニル）ジルコニウムジクロライド、ジフェニルメチレン（シクロペンタジエニル）（２，７−ビス（ジエチルアミノ）−９−フルオレニル）ジルコニウムジクロライドなどのジルコニウム化合物、ジルコニウム原子をチタン原子またはハフニウム原子に変えた化合物や上記遷移金属化合物のジクロロ体をジメチル体、ジエチル体、ジヒドロ体、ジフェニル体、ジベンジル体に変えた化合物などを例示することができ、その中でも、超高分子量ポリエチレンパウダーを生産効率よく製造することが可能なポリエチレン製造用触媒系となることからジルコニウム系化合物またはハフニウム系化合物であることが好ましい。
【００２５】
該メタロセン系触媒を構成する有機変性粘土（Ｂ）は、脂肪族塩にて変性された有機変性粘土である。
【００２６】
そして、該脂肪族塩の具体例としては、例えばＮ，Ｎ−ジメチル−ベヘニルアミン塩酸塩、Ｎ−メチル−Ｎ−エチル−ベヘニルアミン塩酸塩、Ｎ−メチル−Ｎ−ｎ−プロピル−ベヘニルアミン塩酸塩、Ｎ，Ｎ−ジオレイル−メチルアミン塩酸塩、Ｎ，Ｎ−ジメチル−ベヘニルアミン硫酸塩、Ｎ−メチル−Ｎ−エチル−ベヘニルアミン硫酸塩、Ｎ−メチル−Ｎ−ｎ−プロピル−ベヘニルアミン硫酸塩、Ｎ，Ｎ−ジオレイル−メチルアミン硫酸塩等の脂肪族アミン塩；Ｐ，Ｐ−ジメチル−ベヘニルホスフィン塩酸塩、Ｐ，Ｐ−ジエチル−ベヘニルホスフィン塩酸塩、Ｐ，Ｐ−ジプロピル−ベヘニルホスフィン塩酸塩、Ｐ，Ｐ−ジメチル−ベヘニルホスフィン硫酸塩、Ｐ，Ｐ−ジエチル−ベヘニルホスフィン硫酸塩、Ｐ，Ｐ−ジプロピル−ベヘニルホスフィン硫酸塩等の脂肪族ホスフォニウム塩；等を挙げることができる。
【００２７】
また、該有機変性粘土（Ｂ）を構成する粘土化合物としては、粘土化合物の範疇に属するものであれば如何なるものであってもよく、一般的にシリカ四面体が二次元上に連続した四面体シートと、アルミナ八面体やマグネシア八面体等が二次元上に連続した八面体シートが１：１又は２：１で組合わさって構成されるシリケート層と呼ばれる層が何枚にも重なって形成され、一部のシリカ四面体のＳｉがＡｌ、アルミナ八面体のＡｌがＭｇ、マグネシア八面体のＭｇがＬｉ等に同型置換されることにより層内部の正電荷が不足し、層全体として負電荷を帯びており、この負電荷を補償するために層間にはＮａ＋やＣａ２＋等の陽イオンが存在しているものとして知られているものである。そして、該粘土化合物としては天然品、または合成品としてのカオリナイト、タルク、スメクタイト、バーミキュライト、雲母、脆雲母、縁泥石等が存在し、これらを用いることが可能であり、その中でも入手のしやすさと有機変性の容易さからスメクタイトが好ましく、特にスメクタイトのなかでもヘクトライトまたはモンモリロナイトがさらに好ましい。
【００２８】
該メタロセン系触媒の構成、重合溶媒中に含まれる有機アルミニウム化合物（Ｃ）は、有機アルミニウム化合物と称される範疇に属するものであれば如何なるものも用いることができ、その中でも、特に超高分子量ポリエチレンパウダースラリーを生産効率よく製造することが可能なポリエチレン製造用触媒系となることから、例えばトリメチルアルミニウム、トリエチルアルミニウム、トリイソブチルアルミニウムなどのアルキルアルミニウムなどを挙げることができる。
【００２９】
そして、スラリー重合を行う際の溶媒としては、一般に用いられている有機溶媒であればいずれでもよく、例えばベンゼン、トルエン、キシレン、ペンタン、ヘキサン、ヘプタン等が挙げられ、プロピレン、１−ブテン、１−オクテン、１−ヘキセンなどのオレフィンを溶媒として用いることもできる。また、共重合を行う際のα−オレフィンとしては、プロピレン、１−ブテン、４−メチル−１−ペンテン、１−ヘキセン、１−オクテン等である。
【００３０】
該超高分子量ポリエチレンパウダースラリーを製造する際の重合温度、重合時間、重合圧力、モノマー濃度などの重合条件については任意に選択可能であり、その中でも、効率よく超高分子量ポリエチレンパウダーを製造することが可能となることから重合温度３０〜９０℃、重合時間１０秒〜２０時間、重合圧力常圧〜１００ＭＰａの範囲で行うことが好ましい。また、重合時に水素などを用いて分子量の調節を行うことも可能である。重合はバッチ式、半連続式、連続式のいずれの方法でも行うことが可能であり、重合条件を変えて、２段以上に分けて行うことも可能である。
【００３１】
該（２）工程は、（１）工程により製造した超高分子量ポリエチレンパウダースラリーを濾過器に移送し、溶媒と超高分子量ポリエチレンパウダーの濾別後、４０℃以下の不活性ガスを濾過器内に流通し、超高分子量ポリエチレンパウダーを乾燥する工程であり、該工程、同一機器内での濾過・乾燥工程を経ることにより、色相に優れる本発明の超高分子量ポリエチレンパウダーをより効率的に製造することが可能となるものである。
【００３２】
その際の濾過器としては、一般的に濾過器と称されるものでよく、濾過器内に用いる濾布については、材質は重合に用いる溶媒に対して耐性があれば特に制限はなく、ポリプロピレン、ナイロン、ポリエステルが挙げられ、織り方も平織、綾織、朱子織いずれでも差し支えない。濾過の方式は加圧式、減圧式のいずれでも差し支えない。
【００３３】
該不活性ガスとしては、その範疇に属するものであれば如何なるものでもよく、中でも酸素濃度１０体積％以下のガスであることが好ましく、特に本発明の超高分子量ポリエチレンパウダーを効率よく得ることが可能となることから、窒素、ヘリウム、アルゴン、ネオン等の希ガス類が挙げられる。その際の不活性ガスの流量としては、乾燥を効率よく行うことが可能となることから、超高分子量ポリエチレンパウダー１ｋｇあたり、０．００１〜０．１ｍ３／ｈｒであることが好ましい。その際の不活性ガスは、色相優れる超高分子量ポリエチレンパウダーを効率よく得ることが可能となることから、４０℃以下であることが好ましく、乾燥効率に優れることから０〜４０℃であることが好ましい。
【００３４】
そして、不活性ガスの濾過器への導入法としては、効率よく超高分子量ポリエチレンパウダーの製造が可能となることから、濾過器における流入口と排出口が、濾布面に対して対向方向にあり、不活性ガスが濾布を透過するように導入することが好ましい。
【発明の効果】
【００３５】
本発明の超高分子量ポリエチレンパウダーは、酸化による劣化に伴う着色がなく、さらに優れた機械的特性、耐摩耗性、成形性を保持しており、各種成形品の材料として用いることができる。
【実施例】
【００３６】
以下に、実施例を示して本発明を更に詳細に説明するが、本発明はこれら実施例により制限されるものではない。なお、断りのない限り、用いた試薬等は市販品、あるいは既知の方法に従って合成したものを用いた。
【００３７】
有機変性粘土の粉砕にはジェットミル（セイシン企業社製、（商品名）ＣＯ−ＪＥＴ  ＳＹＳＴＥＭ  α  ＭＡＲＫ  ＩＩＩ）を用い、粉砕後の粒径はマイクロトラック粒度分布測定装置（日機装株式会社製、（商品名）ＭＴ３０００）を用いてエタノールを分散剤として測定した。
【００３８】
メタロセン系触媒の調製、超高分子量ポリエチレンパウダーの製造および溶媒精製は全て不活性ガス雰囲気下で行った。トリイソブチルアルミニウムのヘキサン溶液（２０ｗｔ％）は東ソーファインケム（株）製を用いた。
【００３９】
さらに、実施例における超高分子量ポリエチレンパウダーの諸物性は、以下に示す方法により測定した。
【００４０】
〜Ｍｗ、ＭｎおよびＭｗ／Ｍｎの測定〜
ＧＰＣ装置（東ソー（株）製、（商品名）ＨＬＣ−８１２１ＧＰＣ／ＨＴ）およびカラム（東ソー（株）製、（商品名）ＴＳＫｇｅｌ  ＧＭＨｈｒ−Ｈ（２０）ＨＴ）を用い、カラム温度を１４０℃に設定し、溶離液として１，２，４−トリクロロベンゼンを用いて測定した。測定試料は１．０ｍｇ／ｍＬの濃度で調製し、０．３ｍＬ注入して測定した。分子量の検量線は、分子量既知のポリスチレン試料を用いて校正した。なお、Ｍｗ、Ｍｎは直鎖状ポリエチレン換算の値として求めた。
【００４１】
〜超高分子量ポリエチレンパウダーのメジアン径及び標準偏差〜
ＪＩＳ  Ｚ８８０１に規定の篩（目開き；７１０μｍ、５００μｍ、４２５μｍ、３００μｍ、２１２μｍ、１５０μｍ、１０６μｍ、７５μｍ、５３μｍ）により超高分子量ポリエチレンパウダーを分級し、それぞれの篩上の粒子の重量と篩の目開きとの相関を示す粒子重量−粒径の積分曲線とし、該積分曲線における５０重量％の粒径をメジアン径とした。さらに、上記の積分曲線における５０重量％の粒径φ５０と８４重量％の粒径φ８４によりｌｏｇ（φ８４／φ５０）を標準偏差（σ）とした。
【００４２】
〜嵩密度〜
ＪＩＳ  Ｋ−６７２１：１９９７に従い測定した。
【００４３】
〜パウダーのＬ＊ａ＊ｂ＊表色系測定〜
コニカミノルタ製分光測色計ＣＭ−５を用いて、全反射測定法にて測定した。
【００４４】
〜融点測定〜
ＤＳＣ（株式会社日立ハイテクサイエンス製、（商品名）ＤＳＣ６２２０）を用い、α−アルミナをリファレンスとし、３０℃をスタート温度とし、１０℃／ｍｉｎの昇温速度でサンプルを２２０℃まで昇温させて１ｓｔスキャンでの融点を測定した。２ｎｄスキャンの融点は１ｓｔスキャンで融解させたサンプルを−２０℃まで冷却させ、１０℃／ｍｉｎの昇温速度で再度昇温させながら測定した。
【００４５】
〜超高分子量ポリエチレンの評価用シートの作製〜
超高分子量ポリエチレンの評価用シートは以下の方法で成形した。すなわち、超高分子量ポリエチレンをポリエチレンテレフタレートフィルムに挟んで、１９０℃で、５分間予熱した後、１９０℃、プレス圧力２０ＭＰａの条件にて加熱圧延した。その後、金型温度１１０℃、１０分間冷却し、厚さ０．３ｍｍのプレスシートを作成した。
【００４６】
〜引張破断強度の測定〜
超高分子量ポリエチレンの評価用シートからダンベル型に切り出したサンプル（測定部の幅５ｍｍ）を、２３℃にて４８時間静置した後、引張試験機（（株）エイ・アンド・ディー製、(商品名)テンシロンＲＴＧ−１２１０）にて、測定温度２３℃、試験片の初期長さ２０ｍｍ、引張速度２０ｍｍ／分で引張試験をし、引張破断強度を求めた。
【００４７】
実施例１
（１）有機変性粘土の調製
２０リットルの容器に工業用アルコール（日本アルコール販売社製、（商品名）エキネンＦ−３）６リットル及び蒸留水６リットルを入れ、濃塩酸１５．０ｇ及びジメチルベヘニルアミン；Ｃ２２Ｈ４５（ＣＨ３）２Ｎ（ライオン株式会社製、（商品名）アーミンＤＭ２２Ｄ）８４８ｇ（２．４ｍｏｌ）を添加し、４５℃に加熱して合成ヘクトライト（Ｒｏｃｋｗｏｏｄ  Ａｄｄｉｔｉｖｅｓ社製、（商品名）ラポナイトＲＤＳ）を２ｋｇ分散させた後、６０℃に昇温させてその温度を保持したまま１時間攪拌した。このスラリーを濾別後、６０℃の水１．２リットルで２回洗浄し、８５℃の乾燥機内で１２時間乾燥させることにより２．８ｋｇの有機変性粘土を得た。この有機変性粘土はジェットミル粉砕して、メジアン径を１５μｍとした。
【００４８】
（２）メタロセン系触媒懸濁液の調製
温度計と還流管が装着された５リットルのフラスコを窒素置換した後に（１）で得られた有機変性粘土５００ｇとヘキサンを１．４リットル入れ、次いでジフェニルメチレン（シクロペンタジエニル）（２−（ジメチルアミノ）−９−フルオレニル）ジルコニウムジクロライドを１２．０ｇ、及び２０％トリイソブチルアルミニウムのヘキサン溶液２．８リットルを添加して６０℃で３時間攪拌した。１時間静置後、上澄み液を抜き取り、４．２リットルのヘキサンにて２回洗浄後、ヘキサンを４．２リットル及び２０％トリイソブチルアルミニウムのヘキサン溶液加えてメタロセン系触媒の懸濁液を得た（固形重量分：１４．１ｗｔ％）。
【００４９】
（３）超高分子量ポリエチレンパウダーの製造
窒素置換した内容量１ｍ３の反応槽にヘキサンを６００リットル及び２０％トリイソブチルアルミニウムのヘキサン溶液を０．５５リットル加え、２５℃で３０分攪拌後、（２）で得られたメタロセン系触媒の懸濁液を６１１ｇ（固形分８６．２ｇ相当）加え、反応槽内の温度が６０℃を保つように調整しつつ、分圧が０．３８ＭＰａになるようにエチレンを連続的に供給し、エチレンのスラリー重合を行った。１８０分経過後に脱圧及び冷却を行い、スラリーを濾過器に落とし、０．１ＭＰａの窒素で加圧して、溶媒を濾別することで、超高分子量ポリエチレンパウダーケーキを得た。該濾過器にはガスの流入口と排出口が濾布面に対して対向方向付属しており、ガスが濾布を通過する構造となっており、流出口から排出口へ２０℃の窒素を２０ｍ３／ｈｒで１２時間流し、乾燥を行うことで超高分子量ポリエチレンパウダー１０１ｋｇを得た。
【００５０】
この超高分子量ポリエチレンパウダーのＭｗは３１０万、Ｍｗ／Ｍｎは３．４、嵩密度は４４０ｋｇ／ｍ３、メジアン径は１４１μｍ、標準偏差は０．１３、融点（１ｓｔスキャン）は１４４．９℃、Ｌ＊ａ＊ｂ＊表色系はＬ＊が９９．２１、ａ＊が０．０６、ｂ＊が−０．０４であった。また、成形シートは白色であり、その引張破断強度は４２ＭＰａであった。
【００５１】
実施例２
（１）有機変性粘土の調製
合成ヘクトライト（Ｒｏｃｋｗｏｏｄ  Ａｄｄｉｔｉｖｅｓ社製、（商品名）ラポナイトＲＤＳ）を水に分散させて、１０％のコロイド液とし、回転ディスク式のスプレードライヤーで、アトマイザーの回転数を２８，０００ｒｐｍ、熱風入口温度を２８０℃、熱風出口温度を１１０℃として、スプレードライを行い、メジアン径が１２μｍのヘクトライトを得た。次いで、２０リットルの容器に工業用アルコール（日本アルコール販売社製、（商品名）エキネンＦ−３）６リットル及び蒸留水６リットルを入れ、濃塩酸１５．０ｇ及びメチルジオレイルアミン；（Ｃ１８Ｈ３５）２ＣＨ３Ｎ（ライオン株式会社製、（商品名）アーミンＭ２Ｏ）１．２７ｋｇ（２．４ｍｏｌ）を添加し、４５℃に加熱して、先のスプレードライをした合成ヘクトライトを２ｋｇ分散させた後、６０℃に昇温させてその温度を保持したまま１時間攪拌した。このスラリーを濾別後、６０℃の水１．２リットルで２回洗浄し、８５℃の乾燥機内で１２時間乾燥させることにより３．２ｋｇの有機変性粘土を得た。この有機変性粘土のメジアン径を１４μｍであった。
【００５２】
（２）メタロセン系触媒の懸濁液の調製
温度計と還流管が装着された５リットルのフラスコを窒素置換した後に（１）で得られた有機変性粘土５００ｇとヘキサンを１．４リットル入れ、次いでジフェニルメチレン（シクロペンタジエニル）（２−（ジエチルアミノ）−９−フルオレニル）ハフニウムジクロライドを１５．７ｇ、及び２０％トリイソブチルアルミニウムのヘキサン溶液２．８リットルを添加して６０℃で３時間攪拌した。１時間静置後、上澄み液を抜き取り、４．２リットルのヘキサンにて２回洗浄後、ヘキサンを４．２リットル及び２０％トリイソブチルアルミニウムのヘキサン溶液加えてメタロセン系触媒の懸濁液を得た（固形重量分：１４．３ｗｔ％）。
【００５３】
（３）超高分子量ポリエチレンパウダーの製造
窒素置換した内容量１ｍ３の反応槽にヘキサンを６００リットル及び２０％トリイソブチルアルミニウムのヘキサン溶液を０．５５リットル加え、２５℃で３０分攪拌後、（２）で得られたメタロセン系触媒の懸濁液を１０３０ｇ（固形分１４７ｇ相当）加え、反応槽内の温度が６０℃を保つように調整しつつ、分圧が０．３８ＭＰａになるようにエチレンを連続的に供給し、エチレンのスラリー重合を行った。１８０分経過後に脱圧及び冷却を行い、スラリーを実施例１で用いたのと同じ濾過器に落とし、０．１ＭＰａの窒素で加圧して、溶媒を濾別することで、超高分子量ポリエチレンパウダーケーキを得た。ガスの流出口から排出口へ２０℃の窒素を２０ｍ３／ｈｒで１２時間流し、乾燥を行うことで超高分子量ポリエチレンパウダー１０６ｋｇを得た。
【００５４】
この超高分子量ポリエチレンパウダーのＭｗは５８０万、Ｍｗ／Ｍｎは３．８、嵩密度は３８０ｋｇ／ｍ３、メジアン径は１５０μｍ、標準偏差は０．１３、融点（１ｓｔスキャン）は１４７．０℃、Ｌ＊ａ＊ｂ＊表色系はＬ＊が９９．７８、ａ＊が０．０３、ｂ＊が０．０２であった。また、成形シートは白色であり、その引張破断強度は５３ＭＰａであった。
【００５５】
比較例１
（１）有機変性粘土の調製
実施例１の（１）と同様に行った。
【００５６】
（２）メタロセン系触媒の懸濁液の調製
実施例１の（２）と同様に行った。
【００５７】
（３）超高分子量ポリエチレンパウダーの製造
窒素置換した内容量１ｍ３の反応槽にヘキサンを６００リットル及び２０％トリイソブチルアルミニウムのヘキサン溶液を０．５５リットル加え、２５℃で３０分攪拌後、（２）で得られたメタロセン系触媒の懸濁液を６１５ｇ（固形分８６．７ｇ相当）加え、反応槽内の温度が６０℃を保つように調整しつつ、分圧が０．３８ＭＰａになるようにエチレンを連続的に供給し、エチレンのスラリー重合を行った。１８０分経過後に脱圧及び冷却を行い、スラリーを実施例１で用いたのと同じ濾過器に落とし、０．１ＭＰａの窒素で加圧して、溶媒を濾別することで、超高分子量ポリエチレンパウダーケーキを得た。ガス流出口から排出口へ５０℃の窒素を２０ｍ３／ｈｒで１２時間流し、乾燥を行うことで超高分子量ポリエチレンパウダー１０３ｋｇを得た。
【００５８】
この超高分子量ポリエチレンパウダーのＭｗは２９０万、Ｍｗ／Ｍｎは３．５、嵩密度は４３０ｋｇ／ｍ３、メジアン径は１４５μｍ、標準偏差は０．１２、融点（１ｓｔスキャン）は１４４．８℃、Ｌ＊ａ＊ｂ＊表色系はＬ＊が９４．９４、ａ＊が−０．１７、ｂ＊が０．４９であった。また、成形シートはややくすんだ黄色であり、その引張破断強度は３５ＭＰａであった。
【００５９】
比較例２
（１）有機変性粘土の調製
実施例２の（１）と同様に行った。
【００６０】
（２）メタロセン系触媒の懸濁液の調製
実施例２の（２）と同様に行った。
【００６１】
（３）超高分子量ポリエチレンの製造
窒素置換した内容量１ｍ３の反応槽にヘキサンを６００リットル及び２０％トリイソブチルアルミニウムのヘキサン溶液を０．５５リットル加え、２５℃で３０分攪拌後、（２）で得られたメタロセン系触媒の懸濁液を１０３０ｇ（固形分１４７ｇ相当）加え、反応槽内の温度が６０℃を保つように調整しつつ、分圧が０．３８ＭＰａになるようにエチレンを連続的に供給し、エチレンのスラリー重合を行った。１８０分経過後に脱圧及び冷却を行い、スラリーを実施例１で用いたのと同じ濾過器に落とし、０．１ＭＰａの窒素で加圧して、溶媒を濾別することで、超高分子量ポリエチレンパウダーケーキを得た。ガス流出口から排出口へ５０℃の窒素を２０ｍ３／ｈｒで１２時間流し、乾燥を行うことで超高分子量ポリエチレンパウダー１０５ｋｇを得た。
【００６２】
この超高分子量ポリエチレンパウダーのＭｗは５７０万、Ｍｗ／Ｍｎは３．８、嵩密度は３９０ｋｇ／ｍ３、メジアン径は１５０μｍ、標準偏差は０．１３、融点（１ｓｔスキャン）は１４６．８℃、Ｌ＊ａ＊ｂ＊表色系はＬ＊が９９．０８、ａ＊が−０．９７、ｂ＊が−１．６２であった。また、成形シートはかすかに青みがかってあり、その引張破断強度は３４ＭＰａであった。
【００６３】
比較例３
（１）有機変性粘土の調製
実施例１と同様に行った。
【００６４】
（２）メタロセン系触媒の懸濁液の調製
温度計と還流管が装着された５リットルのフラスコを窒素置換した後に（１）で得られた有機変性粘土５００ｇとヘキサンを１．４リットル入れ、次いでビス（インデニル）ジルコニウムジクロライドを７．８ｇ、及び２０％トリイソブチルアルミニウムのヘキサン溶液２．８リットルを添加して６０℃で３時間攪拌した。１時間静置後、上澄み液を抜き取り、４．２リットルのヘキサンにて２回洗浄後、ヘキサンを４．２リットル及び２０％トリイソブチルアルミニウムのヘキサン溶液加えてメタロセン系触媒の懸濁液を得た（固形重量分：１４．２ｗｔ％）
（３）ポリエチレンの製造
窒素置換した内容量１ｍ３の反応槽にヘキサンを６００リットル及び２０％トリイソブチルアルミニウムのヘキサン溶液を０．５５リットル加え、２５℃で３０分攪拌後、（２）で得られたメタロセン系触媒の懸濁液を１０５６ｇ（固形分１５０ｇ相当）加え、反応槽内の温度が６０℃を保つように調整しつつ、分圧が０．３８ＭＰａになるようにエチレンを連続的に供給し、エチレンのスラリー重合を行った。２４０分経過後に脱圧及び冷却を行い、スラリーを実施例１で用いたのと同じ濾過器に落とし、０．１ＭＰａの窒素で加圧して、溶媒を濾別することで、超高分子量ポリエチレンパウダーケーキを得た。ガス流出口から排出口へ５０℃の窒素を２０ｍ３／ｈｒで１２時間流し、乾燥を行うことでポリエチレンパウダー１０７ｋｇを得た。
【００６５】
このポリエチレンパウダーのＭｗは１５万、Ｍｗ／Ｍｎは３．８、嵩密度は４００ｋｇ／ｍ３、メジアン径は１４５μｍ、標準偏差は０．１３、融点（１ｓｔスキャン）は１３９．５℃、Ｌ＊ａ＊ｂ＊表色系はＬ＊が９４．８５、ａ＊が−０．１５、ｂ＊が−０．２１であった。また、成形シートはやや濁った白色であり、その引張破断強度は８ＭＰａであった。
【００６６】
比較例４
（１）有機変性粘土の調製
２０リットルの容器に工業用アルコール（日本アルコール販売社製、（商品名）エキネンＦ−３）６リットル及び蒸留水６リットルを入れ、濃塩酸１５．０ｇ及びジメチルベヘニルアミン；Ｃ２２Ｈ４５（ＣＨ３）２Ｎ（ライオン株式会社製、（商品名）アーミンＤＭ２２Ｄ）８４８ｇ（２．４ｍｏｌ）を添加し、４５℃に加熱して合成ヘクトライト（Ｒｏｃｋｗｏｏｄ  Ａｄｄｉｔｉｖｅｓ社製、（商品名）ラポナイトＲＤＳ）を２ｋｇ分散させた後、６０℃に昇温させてその温度を保持したまま１時間攪拌した。このスラリーを濾別後、６０℃の水１．２リットルで２回洗浄し、８５℃の乾燥機内で１２時間乾燥させることにより２．８ｋｇの有機変性粘土を得た。この有機変性粘土は粉砕せず、そのまま粒径を測定したところ、メジアン径は２７μｍであった。
【００６７】
（２）メタロセン系触媒の懸濁液の調製
（１）のメジアン径２７μｍの有機変性粘土を用いた以外は、実施例１の（２）と同様に行った。
【００６８】
（３）超高分子量ポリエチレンの製造
窒素置換した内容量１ｍ３の反応槽にヘキサンを６００リットル及び２０％トリイソブチルアルミニウムのヘキサン溶液を０．５５リットル加え、２５℃で３０分攪拌後、（２）で得られたメタロセン系触媒の懸濁液を６１１ｇ（固形分８６．２ｇ相当）加え、反応槽内の温度が６０℃を保つように調整しつつ、分圧が０．３８ＭＰａになるようにエチレンを連続的に供給し、エチレンのスラリー重合を行った。１８０分経過後に脱圧及び冷却を行い、スラリーを、実施例１で用いたのと同じ濾過器に落とし、０．１ＭＰａの窒素で加圧して、溶媒を濾別することで、超高分子量ポリエチレンパウダーケーキを得た。ガス流出口から排出口へ５０℃の窒素を２０ｍ３／ｈｒで１２時間流したが、まだウエット状態であったため、さらに５０℃の窒素を２０ｍ３／ｈｒで１２時間流して乾燥を行い、超高分子量ポリエチレンパウダー１０２ｋｇを得た。
【００６９】
この超高分子量ポリエチレンパウダーのＭｗは３００万、Ｍｗ／Ｍｎは３．４、嵩密度は２５０ｋｇ／ｍ３、メジアン径は３２０μｍ、標準偏差は０．１６、融点（１ｓｔスキャン）は１４４．８℃、Ｌ＊ａ＊ｂ＊表色系はＬ＊が９８．１５、ａ＊が０．０４、ｂ＊が１．５４であった。また、成形シートは黄変しており、その引張破断強度は３４ＭＰａであった。
【００７０】
比較例５
（１）有機変性粘土の調製
比較例４で得られた有機変性粘土をジェット粉砕して、メジアン径を０．９μｍとした。
【００７１】
（２）メタロセン系触媒の懸濁液の調製
（１）のメジアン径０．９μｍの有機変性粘土を用いた以外は、実施例１の（２）と同様に行った。
【００７２】
（３）ポリエチレンの製造
窒素置換した内容量１ｍ３の反応槽にヘキサンを６００リットル及び２０％トリイソブチルアルミニウムのヘキサン溶液を０．５５リットル加え、２５℃で３０分攪拌後、（２）で得られたメタロセン系触媒の懸濁液を３０５ｇ（固形分４３．０ｇ相当）加え、反応槽内の温度が６０℃を保つように調整しつつ、分圧が０．３８ＭＰａになるようにエチレンを連続的に供給し、エチレンのスラリー重合を行った。１８０分経過後に脱圧及び冷却を行い、スラリーを、実施例１で用いたのと同じ濾過器に落とし、０．１ＭＰａの窒素で加圧して、溶媒を濾別することで、超高分子量ポリエチレンパウダーケーキを得た。ガス流出口から排出口へ２０℃の窒素を２０ｍ３／ｈｒで１２時間流し乾燥を行い、超高分子量ポリエチレンパウダー１０５ｋｇを得た。
【００７３】
この超高分子量ポリエチレンパウダーのＭｗは２９０万、Ｍｗ／Ｍｎは３．６、嵩密度は４３０ｋｇ／ｍ３、メジアン径は４８μｍ、標準偏差は０．１６、融点（１ｓｔスキャン）は１４４．８℃、Ｌ＊ａ＊ｂ＊表色系はＬ＊が９９．２２、ａ＊が０．０３、ｂ＊が０．０４であった。また、帯電し易いパウダーであることから成形加工に時間を要した。成形シートは白色であったが、その引張破断強度は３６ＭＰａであった。
【産業上の利用可能性】
【００７４】
本発明の超高分子量ポリエチレンパウダーは、酸化による着色がなく、優れたパウダーモルフォロジー、機械的特性、耐摩耗性、成形性を有しており、各種成形品の材料として用いることができる。